【誤訳訂正書】
【提出日】平成24年7月13日(2012.7.13)
【誤訳訂正１】
【訂正対象書類名】特許請求の範囲
【訂正対象項目名】全文
【訂正方法】変更
【訂正の内容】
【特許請求の範囲】
【請求項１】
式（Ｉ）
【化１】
2008545621.tif 000001
（但し式中
（Ｃ）は、さらに反応することができ、酸または塩基によって開裂してＮｃの値が小さいコアをもったデンドロンまたは樹枝状ポリマーを与えることができ、非反応性の基で一時的にまたは永久にキャッピングすることができる官能基を有してもよいコアを意味し；
（ＦＦ）は、１個のデンドロンをコアとして使用でき、さらに反応させることができるようにする働きをする、コアの焦点官能基性成分を意味し；
ｘは独立に０かまたは１〜Ｎc−１の整数であり、
（ＢＲ）は、次の世代に対し共有結合的に反応性の基のマルチプリシティを生じさせるかまたは反応性の基を増大させるように反応する分岐セルを意味し、ｐが１より大きい場合（ＢＲ）は同一または相異なる構成部分であることができ；
ｐは該デンドリマーの中の分岐セル（ＢＲ）の総数であって、下記式
【数１】
2008545621.tif 000002
により導かれる１〜２０００の整数であり；
ここでＧはコアを取り囲む同心的な分岐セルの外殻の数（世代）であり；
ｉは最終の世代Ｇであり；
Ｎbは分岐セルのマルチプリシティであり；
Ｎcはコアのマルチプリシティであって１〜１０００の整数であり；
（ＩＦ）は、分岐セル試薬からつくられた内部の反応部位を提供する内部官能基性を意味し、ｑが１より大きい場合（ＩＦ）は同一または相異なる構成部分であることができ；
ｑは独立に０、または１〜４０００の整数であり；
（ＥＸ）は、距離を延ばし世代の間の空間を増加させる延長部材を意味し、ｍが１より大きい場合（ＥＸ）は同一または相異なる構成部分であることができ、（ＥＸ）は（ＢＲ）構成部分の前または後、或いは（ＢＲ）構成部分の前および後の両方で生じることができ、（ＥＸ）は（ＩＦ）構成部分を有していてもよく；
ｍは独立に０、または１〜２０００の整数であり；
（ＴＦ）は、次の世代へと樹枝状の分岐を伝播させる活性をもった構成部分であってよく、最後の世代の場合は非反応性であることができる、末端の官能基性を意味し、ｚが１より大きい場合（ＴＦ）は同一または相異なる構成部分であることができ；
ｚは、１以上で或る与えられた世代（Ｇ）に対する（Ｃ）および（ＢＲ）に可能な理論的な数までの表面の基の数を意味し、下記式
ｚ＝ＮcＮbG
によって与えられ；
ここでＧ、ＮbおよびＮcは上記に定義した通りであるが、但しここで少なくとも一つの（ＥＸ）または（ＩＦ）が存在するものとし、以下の基のうち少なくとも１つが存在することを条件とする：
（Ｃ）が、ペンタエリトリトールトリグリシジルエーテル（ＰＥＴｒｉＧＥ）、ペンタエリトリトールテトラアジド（ＰＥＴＡＺ）、テトラフェニロールエタングリシジルエーテル（ＴＰＥＧＥ）、またはビス（２−ピペラジニルエチル）ジスルフィド（ＢＰＥＤＳ）であるか、或いは
（ＢＲ）が、３，３−イミノジアセトニトリル（ＩＤＡＮ）、イミノビス（メチルホスフォン酸）（ＩＭＰＡ）、メチルイソブチルで保護された１−（２−アミノエチル）ピペラジン（ＰＥＡ）、トリス（２−アミノエチル）アミン（ＴＲＥＮ）、Ｎ−（２−ヒドロキシエチル）エチレンジアミン（ＡＥＥＡ）、２−メチル−２−イミダゾリン（ＭＩＡ）、トリアゾール、またはペンタエリトリトールトリグリシジルエーテル（ＰＥＴｒｉＧＥ）であるか、或いは
（ＥＸ）が、トリアゾール、イタコン酸ジメチル（ＤＭＩ）、メチルイソブチルで保護された１−（２−アミノエチル）ピペラジン（ＰＥＡ）、ジベンジルアミン（ＤＢＡ）、２−メチル−２−イミダゾリン（ＭＩＡ）、またはメチルイソプロピルイミノエチルピペラジン（ＭＩＰＩＥＰ）であるか、或いは
（ＴＦ）がテトラメチルシラン、スルフォン酸、またはＰＯ２Ｎａである）を有することを特徴とする樹枝状ポリマー。
【請求項２】
Ｎcは１〜２０の整数であり；ｑは０、または１〜２５０の整数であり；ｐは１〜２５０の整数であり；ｍは０、または１〜２５０の整数であり；
ｑまたはｍの一つは少なくとも１でなければならず；
ｑおよびｍの両方が１より大きい場合、（ＢＲ）および（ＥＸ）は該構成部分の他のものと交互に現れるか、または連続した複数の（ＢＲ）または（ＥＸ）の群が逐次的に現れてもよいことを特徴とする請求項１記載の樹枝状ポリマー。
【請求項３】
（Ｃ）が、
（１）以下から選択される単純なコア：
（ａ）ポリ（グリシジルエーテル）、テトラ（エポキシプロピル）シアヌレート（ＴＥＰＣ）、トリス（２，３−エポキシプロピル）イソシアヌレート（ＴＧＩＣ）、トリス［２−（アクリロイルオキシ）エチル］イソシアヌレート、４，４’−メチレンビス（Ｎ，Ｎ’−ジグリシジルアニリン）（ＭＢＤＧＡ）、ジグリシジルアニリン、Ｎ，Ｎ’−ジグリシジル−４−グリシドキシアニリン（ＤＧＧＡ）、ソルビトール、グリセロール、ネオペンチル、オリゴネオペンチルジグリシジルエーテル、ｔ−ブチルグリシジルエーテル、アリルグリシジルエーテル、ペンタエリトリトールトリグリシジルエーテル（ＰＥＴｒｉＧＥ）、ペンタエリトリトールトリアリルエーテル（ＰＥＴｒｉＡＥ）、ペンタエリトリトールテトラアジド（ＰＥＴＡＺ）、ネオペンチルテトラプロパルギルエーテル、モノアルキルネオペンチルトリプロパルギルエーテル、トリアジド、テトラアジド、アミノエタノール、アンモニア、ポリアミン、直鎖ポリ（エチレンイミン）、水、硫化水素、アルキレン／アリーレンジチオール、ビス（２−ピペラジニルエチル）ジスルフィド（ＢＰＥＤＳ）、シスタミン、４，４’−ジチオジ酪酸、ジチオ酪酸ジメチル（ＤＭＤＴＢ）、メルカプトアルキルアミン、チオエーテルアルキルアミン、イソシアヌレート、複素環化合物、１，４，７，１０−テトラアザシクロドデカン−１，４，７−トリス（酢酸）（ＤＯ３Ａ）、１，４，７，１０−テトラアザシクロドデカン−１，４，７，１０−テトラ（酢酸）（ＤＯＴＡ）、マクロ環式化合物、多炭素のコア、ポリグリシジルメタクリレート、ポリ（多官能性アクリレート）、ジエチルアミノジアセテート、トリス（ヒドロキシメチル）アミノメタン、ホスフィン、ポルフィン、ポルフィリン、オキシラン、チオラン、オキセタン、アジリジン、アゼチジン、多アジド官能基性、ＰＥＴＧＥから誘導されるテトラ−アジド付加物、シロキサン、オキサゾリン、ポリ（２−エチル−２−オキサゾリン）（ＰＥＯＸ）、カルバメート、またはカプロラクトン；および
（ｂ）テトラフェニロールエタングリシジルエーテル（ＴＰＥＧＥ）またはトリフェニロールメタントリグリシジルエーテル（ＴＰＭＴＧＥ）から選択される芳香族構成部分；および
（ｃ）シスタミン、ジアミンジスルフィド、ジアジドジスルフィド、ジスルフィドジアセチレン、プロパルギルペンタエリトリトールトリアリルエーテル、プロパルギルペンタエリトリトールトリグリシジルエーテル、ペンタエリトリトールテトラアジド、ペンタエリトリトールテトラグリシジルエーテル、テトラフェニロールエタングリシジルエーテル、トリフェニロールメタントリグリシジルエーテル、トリメチロールプロパントリグリシジルエーテル、トリス（２，３−エポキシプロピル）イソシアヌレート、トリメチロールプロパントリアクリレート、イソシアヌレート、複素環式化合物、ポリ（２−エチル−２−オキサゾリン）、多炭素コア、ホスフィン、または単一官能性または多官能性のエポキシドを有する直鎖の、分岐した、或いは環式の構成部分、多官能性のアルケン、アルキン、またはアリール、或いは多アジド官能基性；或いは
（２）以下から選択される足場のコア：それぞれ一つまたはそれ以上のアミノエチルピペラジン、アジド、プロパルギル官能基性、ピペラジン、ジ−イミノ二酢酸、またはエポキシド表面のＰＥＨＡＭ、またはこれらの混合物でキャッピングされた、トリメチロールプロパントリアクリレート、ペンタエリトリトールテトラグリシジルエーテル（ＰＥＴＧＥ）、トリメチロールプロパントリグリシジルエーテル（ＴＭＰＴＧＥ）、テトラフェニロールエタングリシジルエーテル（ＴＰＥＧＥ）またはトリフェニロールメタントリグリシジルエーテル（ＴＰＭＴＧＥ）のキャッピングされた材料；或いは
（３）以下から選択されるスーパー・コア：
（ａ）コアの官能基性として作用するデンドリマーであるか、或いは０価の金属粒子、金のナノ粒子、金のナノ棒状物、コロイド、ラテックス粒子、金属酸化物、ナノ結晶、量子ドット、ミセル、ベシクル、リポゾーム、バッキーボール、カーボンナノチューブ（単一壁または二重壁）、炭素繊維、シリカまたは塊状金属表面であって、この場合他の構造が結合しているか、或いはそのコア表面から成長することができるもの；および
（ｂ）ＰＡＭＡＭはその表面の上に成長するかまたは結合したＰＥＨＡＭをもったコアであるか；ＰＥＨＡＭはその表面の上に成長するかまたは結合したＰＥＨＡＭをもったコアであるか；ＰＥＨＡＭはその表面の上に成長するかまたは結合したＰＥＨＡＭおよびＰＡＭＡＭをもったコアであるか；ＰＡＭＡＭはその表面の上に成長するかまたは結合したＰＥＨＡＭおよびＰＡＭＡＭをもったコアであるか；ＰＥＨＡＭはその表面の上に成長するかまたは結合したＰＥＭＡＭをもったコアであるか；ポリリジン樹枝状ポリマーはコア及びその表面の上に成長するかまたは結合したＰＥＨＡＭであるか；ＰＰＩはコア及びその表面の上に成長するかまたは結合したＰＥＨＡＭであるか；ポリオールはコア及びその表面の上に成長するかまたは結合したＰＥＨＡＭである成分；であることを特徴とする請求項１記載の樹枝状ポリマー。
【請求項４】
（Ｃ）が、ペンタエリトリトールテトラグリシジルエーテル、テトラフェニロールエタングリシジルエーテル、トリフェニロールメタントリグリシジルエーテル、トリメチロールプロパントリグリシジルエーテル、またはトリス（２，３−エポキシプロピル）イソシアヌレートである、請求項１記載の樹枝状ポリマー。
【請求項５】
（Ｃ）が少なくとも
（ａ）求核性（Ｎｕ）であって、アンモニア、水、硫化水素、ホスフィン、エチレンジアミン、ヘキサメチレンジアミン、ドデシルジアミン、ポリアルキレンポリアミン、第１級アミン、マクロ環式／クリプタンド・ポリアミン、ポリ（アミノアルキルアレーン）、トリス（アミノアルキル）アミン、メチルイソプロピリジンジエチレントリアミン、アルキレンビス（２−ハロエチルアミン）、ハロゲン化アリールメチル、超分岐したコア、ポリ（プロピレンイミン）、トリス−２−（アミノエチルアミン）、複素環式アミン、星形／櫛形に分岐したポリアミン、ピペラジンおよびその誘導体、エチレングリコール、ポリアルキレンポリオール、ポリアルキレンポリメルカプタン、チオフェノール、フェノール、またはキャッピングされたコアとしてのこれらのいずれかのコアであってこの場合Ｎcの原子価の少なくとも一つがキャッピングされていないもの；或いは
（ｂ）求電子性（Ｅ）であるか、Ｂｒｏｅｎｓｔｅｄ／Ｌｅｗｉｓ酸またはアルキル化／アシル化剤で（Ｅ）に変わるものであり、環式エーテル、オキシラン、環式スルフィド、アジリジン、アゼチジン、シロキサン、オキセタン、オキサゾリン、オキサジン、カルバメート、カプロラクトン、カルボキシ酸無水物、チオラクトン、スルトン、β−ラクタム、α，β−エチレン型不飽和カルボン酸エステル、アクリロニトリル、イタコン酸メチル、フマル酸ジメチル、マレイン酸無水物、またはアミド、またはＮcの原子価の少なくとも一つがキャッピングされていないキャッピングされたコアとしてのこれらのいずれかのコア；或いは
（ｃ）他の（Ｏ）構成部分であり、多価のコアまたはフリーラジカル受容性の基、または１、３−双極性シクロ付加構成部分を生成し得る化合物である多官能性の反応開始剤コアから選択されるもの；或いは
（ｄ）少なくとも二つの配列した樹枝状の分岐に結合した多価のコア；或いは
（ｅ）樹枝状の分岐と結合するために利用できる官能性部位の原子価結合を２〜２５０００個有する、１価のまたは一官能性の構成部分、或いは多価のまたは多官能性の構成部分であることができるコアの原子または分子であることを特徴とする請求項１記載の樹枝状ポリマー。
【請求項６】
（Ｃ）が
（ａ）トリアクリレート、テトラアクリレート、トリアジリジン、テトラアジリジン、トリアジド、テトラアジド、トリチオラン、テトラチオラン、トリオキサゾリン、テトラオキサゾリン、トリエポキシド、テトラエポキシド、ジグリシジルアニリン、ネオペンチルアルコール、アミノアルキロール、アルキレンジアミン、テトラアリールメタン、トリアリールメタン、トリグリシジルエーテル、テトラアリールメタン、テトラグリシジルエーテル、ビス（グリシドキシフェニル）アルカン、テトラエピスルフィド、トリスグリシジルイソシアヌレート、トリス（２，３−エポキシプロピル）イソシアヌレート、メチレンビス（ジグリシジルアニリン）、またはテトラエピスルフィド；および
（ｂ）シスタミン、イソシアヌレート、複素環式化合物、多炭素コア、ホスフィン、または単一または多官能性エポキシドを有する直鎖の、分岐した、または環式の構成部分から選択されることを特徴とする請求項１記載の樹枝状ポリマー。
【請求項７】
（ＦＦ）はデンドロンをコアとして使用できるようにするか、二つまたはそれ以上のデンドロンを連結できるようにするか、または（Ｃ）、（ＢＲ）、または（ＥＸ）および（ＢＲ）と反応し得るようにする任意の構成部分であり、（ＦＦ）が
（ａ）水素、エチル、チオール、アミン、カルボン酸、エステル、エーテル、環式エーテル、ポルフィリン、ヒドロキシル、マレイン酸イミド、アルキル、アルケニル、アルキニル、ハロゲン化アルキル、ハロゲン化アリールアルキル、ホスフィノ、ホスフィン、ボラン、アルコール、アルデヒド、アクリレート、環式無水物、アジリジン、ピリジン、ニトリル、イタコネート、環式チオラクトン、チオラン、アゼチジン、環式ラクトン、マクロ環式化合物、イソシアネート、イソチオシアネート、オリゴヌクレオチド、アミノ酸、ペプチド、シクロペプチド、蛋白質、抗体または断片、アプタマー、イミダゾール、アジド、メルカプトアミン、シラン、オキサゾリン、オキシラン、オキセタン、オキサジン、イミン、トシレート、金属、ビオチン、ストレプタビジン、アビジン、保護基、シロキサンまたはその誘導体、またはこれらの置換誘導体またはそれらの組み合わせ、或いはポリアジドまたはポリアルキン官能基；および
（ｂ）さらに反応してアミド；エステル；一つまたはそれ以上のハロゲンで置換されていてもよいアルキル−、アルケニル−、アルキニル−またはアリールエーテル；環式エーテル；ポルフィリン；チオエーテル；チオエステル；ジスルフィド；マレイン酸イミド；ホスフィン；ボラン；カルボン酸並びにそのエステルおよび塩；ヒドラジド；アルコール；アルデヒド；アクリレート；環式無水物；アジリジン；ピリジン；ニトリル；アルキン；イミダゾール；アジド；メルカプトアミン；シラン；オキサゾリン；オキシラン；オキセタン；オキサジン；イミン；トシレート；ピロリドン；環式チオラクトン；チオラン；アゼチジン；ラクトン；アザラクトン；マクロ環式化合物；キレート化配位子；イソシアネート；イソチオシアネート；オリゴヌクレオチド；アプタマー；アミノ酸；蛋白質、ペプチド、シクロペプチド、抗体および抗体の断片；ヌクレオチド；ヌクレオシド；金属；ビオチン；ストレプタビジン；アビジン；キャッピング基；シロキサンまたは誘導体；上記の置換された誘導体、またはこれらの組み合わせ；またはクリック・ケミストリーに適した基を提供するもの、から選択されることを特徴とする請求項１記載の樹枝状ポリマー。
【請求項８】
（ＦＦ）はメルカプト、アミノ、カルボキシおよびカルボキシエステル、オキサゾリン、イソチオシアネート、イソシアネート、ヒドロキシル、エチル、エポキシ、オルトエステル、アクリレート、メタクリレート、スチレニル、またはビニルベンジル構成部分から選択されることを特徴とする請求項１記載の樹枝状ポリマー。
【請求項９】
（ＢＲ）は任意の求核性（Ｎｕ）、求電子性（Ｅ）または他の（Ｏ）試薬であるか、或いは（ＢＲ）の前駆体からのその場でつくることができ、該（ＢＲ）は（Ｃ）、他の分岐セルまたは分岐セル試薬（ＢＲ）、延長部材（ＥＸ）、或いは末端官能基（ＴＦ）と反応することができ、その結果式（Ｉ）の樹枝状ポリマーの次の世代Ｇに対し、存在する反応性の基を多数生じるかまたは増大させ、（ＢＲ）が一より多い世代に生じる場合、それは同じまたは異なった（ＢＲ）構成部分であることができ、（ＢＲ）はキャッピングされていないまたは部分的にキャッピングされた、分岐したまたは直鎖の、或いは第１級または第２級のポリアミン、ジエチレントリアミン（ＤＥＴＡ）、２−イミダゾリジル−１−アミノエタン（ＩＭＡＥ）、ジエタノールアミン（ＤＥＡ）、ジベンジルアミン（ＤＢＡ）、トリエチレンテトラアミン（ＴＥＴＡ）、テトラエチレンペンタアミン、ポリ（エチレンイミン）、メチルアミン、ビス（アリル）アミン（ＢＡＡ）、ヒドロキシエチルアミン、オクタデシルアミン、ジエチルイミノジアセテート（ＤＥＩＤＡ）、ポリ（メチレンジアミン）、ポリアミノアルキルアレーン、トリス（アミノアルキル）アミン、直鎖のおよび分岐したポリ（エチレンイミン）、直鎖のおよび分岐したポリ（アミドアミン）、イミダゾリン、ピペリジン（ＰＩＰＺ）、アミノアルキルピペラジン、メチルイソブチルで保護された１−（２−アミノエチル）ピペラジン（ＰＥＡ）、ペンタエリトリトールテトラグリシジルエーテル（ＰＥＴＧＥ）；ヒドロキシエチルアミノエチルアミン、（２−ヒドロキシエチル）エチレンジアミン（ＨＥＤＡ）、メルカプトアルキルアミン、メルカプトエチルアミン、イミノジアルキン、イミノジアルケン、置換されたピペラジン、ポリ塩化ビニルベンジルのアミノ誘導体、トリス（１，３，５−アミノメチル）ベンゼン；ペンタエリトリトール、エチレングリコール、ポリエチレングリコール、ポリプロピレングリコール、１，２−ジメルカプトエタンまたはポリアルキレンポリメルカプタン；チオフェノールまたはフェノール；またはアセチレン性ポリエポキシド、ヒドロキシアルキルアジド、アルキルアジド、トリ−およびテトラ−アジリジン、トリ−およびテトラ−オキサゾリン、トリアゾール、チオールアルキル、チオール（ＦＦ）デンドロン、アリル基、アクリレート、メタクリレート、またはオレフィン官能基性または上記のキャッピングされた構成部分であることを特徴とする請求項１記載の樹枝状ポリマー。
【請求項１０】
（ＢＲ）は、
（ａ）トリアクリレート、テトラアクリレート、トリエポキシド、テトラエポキシド、ビス（２−ハロアルキル）アミン、トリス（ヒドロキシメチルアミン）、その場で生成させるものことを含めたアクリル酸メチル；トリアジド、テトラアジド、ジアリルアミン（ＢＡＡ）、ジエタノールアミン（ＤＥＡ）、Ｎ−（２−ヒドロキシエチル）エチレンジアミン（ＡＥＥＡ）、イミノビス（メチルホスフォン酸）（ＩＭＰＡ）、ジエチルイミノジアセテート（ＤＥＩＤＡ）、ペンタエリトリトールテトラグリシジルエーテル（ＰＥＴＧＥ）、ペンタエリトリトールトリグリシジルエーテル（ＰＥＴｒｉＧＥ）、ペンタエリトリトールトリアリルエーテル（ＰＥＴｒｉＡＥ）、（２−ヒドロキシエチル）エチレンジアミン（ＨＥＤＡ）、メチルイソブチルで保護された１−（２−アミノエチル）ピペラジン（ＰＥＡ）、２−メチル−２−イミダゾリン（ＭＩＡ）、３，３−イミノジアセトニトリル（ＩＤＡＮ）、トリス（２−アミノエチル）アミン（ＴＲＥＮ）、トリス（ヒドロキシメチル）アミノメタン（ＴＲＩＳ）、ジメチルイミノジアセテート、または保護されたジエチレントリアミン（ＤＥＴＡ）である；或いは
（ｂ）共反応物と一緒に使用されてコア付加物を生じ、次いでこれが第２の共反応物と反応させられていることを特徴とする請求項１記載の樹枝状ポリマー。
【請求項１１】
（ＩＦ）は開環反応からつくられ内部の反応部位を生じる活性の構成部分であることを特徴とする請求項１記載の樹枝状ポリマー。
【請求項１２】
（ＩＦ）はヒドロキシル、チオール、アミン、ホスフィン、アルキルシラン、シラン、ボラン、カルボキシ、カルボキシエステル、クロロ、ブロモ、アルケン、アルキン、またはアルキル−またはアリール−アミド、或いはアルキレンエステルであることを特徴とする請求項１記載の樹枝状ポリマー。
【請求項１３】
（ＥＸ）は次のＧが成長する前にデンドリマーの内部の中の距離を長くすることができる構成部分であり、樹枝状ポリマーの中で（ＢＲ）構成部分の前または後、或いは（ＢＲ）の前および後の両方に存在することができ、このような第２の（ＥＸ）は第１の（ＥＸ）と同一または相異なることができ、一つの（ＩＦ）構成部分をもつことができ、また少なくとも二つの反応部位をもっていなければならないものであり、そして（ＥＸ）が、
（ａ）アミノ酸、ポリ（アミノ酸）、オリゴエチレングリコール、ジエチレンテトラアミンおよび高級アミン同族体、５員環イミダゾリジル誘導体として保護されたオリゴアルキレンアミン、ジ−またはそれ以上の不均一なまたは均一な官能基性をもった脂肪酸、不飽和脂肪族または芳香族の二官能基性または多官能基性の構成部分、エタノールアミン（ＥＡ）、モルフォリン、ジカルボン酸、エチル−Ｎ−ピペラジンカルボキシレート（ＥＰＣ）、２−イミダゾリジル−１−アミノエタン（ＩＭＡＥ）、アリールジメルカプタン、ジメルカプトアルカン、トリアゾール、イタコン酸ジメチル（ＤＭＩ）、ジアジド、ジアセチレン、ピロリドン、ピロリドンエステル、アミノアルキルイミダゾリン、イミダゾリジン、ポリ（アルキレンイミダゾリジン）、メルカプトアルキルアミン、ヒドロキシアルキルアミン、または不均一な不飽和脂肪族および芳香族の二官能基性または多官能基性の構成部分；
（ｂ）ジアミノアルカン、ジフェノール、ジチオフェノール、芳香族ポリ（カルボン酸）、メルカプトアミン、メルカプトエタノール、アリルアミン、メチルイソブチルで保護された１−（２−アミノエチル）ピペラジン（ＰＥＡ）、ピペラジン（ＰＩＰＺ）、ポリピペラジン、アミノエチルピペラジン（ＡＥＰ）、エチル−Ｎ−ピペラジンカルボキシレート（ＥＰＣ）、環式ピロリジン誘導体、エチレンジアミン（ＥＤＡ）、ジエチルイミノジアセテート（ＤＥＩＤＡ）、ポリリジン、ポリ（エステルアミド）、ポリ（アミドアミン）、ポリ（エチレンイミン）またはポリ（プロピレンイミン）構成部分；および
（ｃ）メチルイソブチルで保護された１−（２−アミノエチル）ピペラジン（ＰＥＡ）、イタコン酸ジメチル（ＤＭＩ）、アクリル酸メチル、エチル−Ｎ−ピペラジンカルボキシレート（ＥＰＣ）、１，２，３−トリアゾ−ル、２−イミダゾリジル−１−アミノエタン（ＩＭＡＥ）、ピペラジン、アミノアルキルピペラジン、ポリ（アルキレンピペラジン）、メチルイソプロピルイミノエチルピペラジン（ＭＩＰＩＥＰ）、ジスルフィド構成部分を有するジアミン、ビス（ピペラジノアルキル）ジスルフィド、またはピペラジン誘導体から選択されることを特徴とする請求項１記載の樹枝状ポリマー。
【請求項１４】
（ＴＦ）は１，３−双極性付加反応に対して官能基的に活性をもつかまたは適した構成部分であって、付加反応または置換反応、または開環反応を行うのに十分活性をもった基、または重合を開始させる基、または樹枝状の分岐を次の世代Ｇに伝播するのに使用できる任意の官能基的に活性をもった構成部分であり、ここで全部ではないがいくつかの（ＴＦ）構成部分は反応して次の世代Ｇのデンドリマーをつくることができ、これらの（ＴＦ）基は同一または相異なることができ、（ＴＦ）構成部分が最後のＧである場合にはこの（ＴＦ）は非反応性であることができ、そして（ＴＦ）が
（ａ）キャッピングをすることができるが少なくとも一つのキャッピングされないアミノ基をもっている第１級および第２級アミノ基、第３級アミノ基、第４級アミノ基、トリアルキルアンモニウム、ビス（ヒドロキシエチル）アミノ、ビス（２−ハロエチル）アミノ、Ｎ−アルキル化された、Ｎ−アリール化された、Ｎ−アシル化された誘導体；ヒドロキシ、エポキシド、メルカプト、カルボキシ、カルボキシレート、アルケニル、アリル、アリール、メタルキル、ビニル、アミド、ハロ、尿素、オキシラニル、アジリジニル、オキサゾリニル、アザラクトン、ラクタム、ラクトン、イミダゾリニル、スルフォナート、ホスフォナート、ボロナート、有機シラン、テトラメチルシラン（ＴＭＳ）、イソシアナート、イソチオシアナート、α−ハロアシル基、またはヒドロキシアルキルアジド；
（ｂ）ピペラジンおよびその誘導体、アルキルピペラジン、アミノアルキルピペラジン、１，２，３−トリアゾール、２−イミダゾリジル−１−アミノエタン（ＩＭＡＥ）、アクリレート、メタクリレート、アクリルアミド、ヒドロキシル、エポキシド、オキサゾリン、アルキレンイミン、ラクトン、アザラクトン、ポリエチレンオキシド、アミノエチルイミン、カルボキシレート、アルキル、アジリジン、アジド、エチルイミン、アルキルエステル、エポキシド、アルコール、アルキルチオール、チオール、チオラン、モルフォリン、アミン、ヒドラジニル、カルボキシル、アリル、アジジル、アルケニル、アルキニル、ヒドロキシルアルキルアミノ、保護されたジエチレントリアミン（ＤＥＴＡ）、カルボキシアルキル、ピロリドンおよびそのエステル、またはスクシンイミジルエステル；および
（ｃ）いくつかのまたはすべての（ＴＦ）はさらに（ＢＲ）または（ＥＸ）と反応してデンドリマーまたはデンドロン表面を成長させることができるもの、から選択されることを特徴とする請求項１記載の樹枝状ポリマー。
【請求項１５】
（ＴＦ）および／または（ＩＦ）は担持された材料（Ｍ）と連係することができ、これは１個の（Ｍ）から、（ＴＦ）に対しては表面上に存在する最大可能な数ｚまで、（ＩＦ）に対しては最大の空隙容量で且つ内部に存在する（ＩＦ）に対するｑまでであることができることを特徴とする請求項１記載の樹枝状ポリマー。
【請求項１６】
担持された材料（Ｍ）が以下の様式のいずれか：
（ａ）担持された材料（Ｍ）の内部もしくは表面またはその両方の上で；或いは
（ｂ）樹枝状ポリマーの内部（ＩＦ）の構成部分と；
（ｃ）（ＴＦ）は、担持された材料（Ｍ）と結合しており、ポリエチレングリコール、ピロリドン、ピロリドンエステル、カルボキシピペリジン、ピペリジン、ピペラジン、置換されたピペラジン、アミノアルキルピペラジン、ヘキシルアミド、アルデヒド、アジド、オキセタン、染料、近赤外蛍光色素、比色用色素、トリス（ヒドロキシメチル）アミドメタン、フォトクロミック構成部分、アミドエチルエタノールアミン、カルボメトキシピロリジノン、スクシンアミド酸、アミドエタノール、アミノ酸、保護されたアミノ酸、抗体およびその断片、蛋白質、ペプチド、シクロペプチド、陽イオン性ステロイド、マクロ環式基、アザクラウンエーテル、抗生物質／抗バクテリア剤、抗悪性腫瘍剤、葉酸および同族体、エポキシド、アクリレート、メタクリレート、アミン、カルボキシレート、陽イオン性、陰イオン性、中性、芳香族、グルコサミンまたは他のアミノ糖、ビオチン、アビジン、ストレプタビジン、成長因子、ホルモン、アプタマー、１，４，７，１０−テトラアザシクロドデカン−１，４，７，１０−テトラ（酢酸）（ＤＯＴＡ）、ジエチレントリアミンペンタ酢酸（ＤＴＰＡ）、金属キレート、ナフチルスルフォネート、アルキルスルフォネート、アリールスルフォネート、標的基、アプタマー、ヒアルロン酸、ポリオキソメタレート、有機発色団、多価結合化合物、カーボンナノチューブ、フラーレン、ナノコンポジット、すべて金属のナノ粒子、すべての種類のコアおよび外殻をもったすべて半導体のナノ粒子、放射性物質およびそのキレート同族体、蛍光分子、電気伝導性分子、光または電磁波吸収性または放出性分子、薬剤または診断剤の放射性同族体、シラン、シロキサン、シルセスキオキサン、ポリ（アリールアルキル）ポリ（ヨウ化物）、量子ドット、ナノ結晶、ポリフッ素化分子、表面活性剤、デンドロン、分化したデンドロン、デンドリマー、メトキシエトキシエトキシ、ポリイミド、除草剤、ポリアゾ化合物、ポリホスファジン、ポリフッ素化したスルフォネート、ヘテロ原子の直鎖および分岐、脂質、澱粉、単糖類、オリゴヌクレオチド、複雑な糖類、薬剤、抗ガン剤、アセチルサリチル酸、サリチル酸，ビタミン類、補助因子、または酸化防止剤である；或いは
（ｄ）（Ｍ）は医薬品的な活性をもった試薬またはプロドラッグであり、少なくとも１種の医薬品的に許容できる希釈剤またはキャリヤーを有していてもよい；或いは
（ｅ）（Ｍ）は農業的な活性をもった試薬であり、少なくとも１種の農業的に許容できる希釈剤またはキャリヤーを有していてもよい；
で樹枝状ポリマーと連係していることを特徴とする請求項１記載の樹枝状ポリマー。
【請求項１７】
（ａ）エネルギーおよびエレクトロニックスの用途、燃料電池、エネルギー貯蔵、マイクロ波吸収剤、赤外線吸収剤、固体状態材料による照明、装置の熱管理、発光ダイオード、ディスプレー、電子インク、層間誘電体、ホトレジストおよびナノレジスト・パターンニング、ナノリソグラフィ、トランジスター、分子エレクトロニックス、通信装置、フォトニックス、光−電気変換器、写真材料、量子ドット、および材料のステルス増強において；
（ｂ）溶媒または乾燥した調製物のいずれかを含むトナー組成物において；
（ｃ）染料、液晶、塩、帯電防止剤、表面活性剤、酸化防止剤、すべての溶媒と共にまたはニートの状態で；および他の所望の成分と共に、紙または他の印刷表面に、沈着させ得る沈澱を含まないインクをつくるために；および布、布の模様、絨毯および他のこのような品目に対する多くの用途に有用な合成および天然繊維を被覆するかまたはそれに浸透させるために；
（ｄ）紙、ラテックス、顔料、重合体、光ファイバー、ガラス、金属表面、ガラス繊維、セラミックス、ゴム、木材、コンクリート、石材、繊維および布に対する被覆、コーキングおよび充填剤調製物として；
（ｅ）容器、ステント、医療機器、カテーテル、移植材、マイクロアレイ・スライド、細胞培養板、電極およびセンサーのコーティングとして使用する物質として；
（ｆ）分離または濾過、或いは大きさの較正に用いる支持体として；
（ｇ）歯科用コンポジット、光硬化性材料、レオロジー変性材、重合体接着剤、重合体添加物、電磁波吸収材、贋造防止媒体、多孔質変性剤、感染防止剤、抗バクテリア剤、香料、脱臭剤、アミロイド形成防止剤に対する組成物に使用する物質として、性能を向上させ、収縮を減少させ、および／または接着性を改善するために；
（ｈ）コンピュータの記憶システム、磁気的記憶保存システム、および電子トランジスターおよび光トランジスターの製造に；
（ｉ）金属イオン、金属粒子、磁性粒子および常磁性粒子、合金、触媒、再利用可能な触媒、金属の細孔発泡体、ナノ反応器、半導体粒子、および量子ドットに対するキャリヤーとして；
（ｊ）試験管内、生体外、または生体内の用途におけるバイオマーカー、分子プローブ、トランスフェクション剤、または環境試験剤として使用する物質として；または
（ｋ）個人的な手入れ（ケア）、化粧品または健康増進剤のキャリヤーまたは添加剤に使用する物質として；
（ｌ）プロドラッグ、小さい有機性の薬剤、ポリマードラッグ、生物性マクロ分子の薬剤、抗レスチノシス（ａｎｔｉｒｅｓｔｉｏｎｏｓｉｓ）剤、心臓血管作用薬（ｃａｒａｄｉｏｖａｓｃｕｌａｒ  ａｇｅｎｔ）、アンギオスタティン（ａｎｇｉｏｓｔａｔｉｎ）、スタティン（ｓｔａｔｉｎ）、抗バクテリア剤、抗ウィルス剤、殺菌剤、アミノ酸、ペプチド、蛋白質、オリゴヌクレオチド、ヌクレオチド、ワクチン、診断剤、造影剤、バイオマーカー剤、腫瘍剤、眼球作用薬（ｏｃｕｌａｒ  ａｇｅｎｔ）、非ステロイド系抗炎症剤、抗原、ビタミン、α−ヒドロキシ酸、解毒剤、および免疫抑制剤に対するキャリヤーとして使用する物質として；
（ｍ）樹枝状ポリマーを含む溶液を固体の基質に被覆する方法において、該方法が浸漬、噴霧、スピン被覆、ワイピング、または他の方法で該溶液を該基質の外側の表面および露出した内面に被覆し、該基質を該溶液と接触した状態から取り出し、空気中でまたは熱をかけて過剰の溶液を蒸発させることを特徴とする方法において；
（ｎ）（ａ）（ＴＦ）が、約１ｐｇ（ピコグラム）〜１００ｍｇ／ｍＬの濃度で陽イオン性の樹枝状の表面をもつのに十分な量である樹枝状ポリマー、および（ｂ）所望のオリゴヌクレオチドまたはポリ核酸を含んで成る溶液の、真核細胞のトランスフェクションのための組成物の製造のための使用として；
（ｏ）（ａ）（ＴＦ）が、陽イオン性の樹枝状の表面をもつのに十分な量で存在し、それがＡｕ、Ａｇ、Ｃｕ、Ｍｇ、またはＣａの粒子、金のゾル、金の原子、金を含む錯体または分子、これらのクラスターまたは混合物と結合してポリマー−金属のコンジュゲートをつくり、ここで該コンジュゲートの最大寸法は（Ｍ）または（Ｃ）として約１〜約１０００ｎｍである樹枝状ポリマー、および（ｂ）遺伝子のトランスフェクションを行う粒子を生じる所望の遺伝物質、オリゴヌクレオチド、またはポリ核酸の、遺伝子銃（ｇｅｎｅ  ｇｕｎ）を用い植物および動物の真核細胞に遺伝物質を送達するための組成物の製造のための使用として；
（ｐ）薬剤として治療剤および／または診断剤を含む、薬剤の送達のための組成物であって、薬物的に許容された賦形剤、キャリヤーまたは希釈剤の中に含まれる有効量の薬剤を投与するためのものである、当該組成物の製造に使用する物質として；
（ｑ）ニートの状態または溶媒に含まれた重合体を、溶融物または溶媒中に含まれた樹枝状ポリマーと混合し、溶融物、固体、溶解した状態または乾燥した相の第１のポリマーのレオロジー特性を公知方法で変性し、この際（Ｍ）がもし存在するならそれは燃焼遅延剤、染料、紫外線吸収剤、抗微生物剤、重合開始剤、帯電防止剤、および／または酸化防止剤であり、該溶液または乾燥混合物は約０．０００１〜約５０重量％の重量の樹枝状ポリマーを有していることを特徴とする、重合体のレオロジー特性を変性する方法において；
（ｒ）ローション、クリーム、トナー、粉末または溶媒として使用するために樹枝状ポリマーを公知方法で化粧品調製物中に混入し、次いで刷毛塗り、平滑化、擦り付け、または他の方法で該調製物を動物の皮膚、毛髪および／または爪に適用し、この際該調製物は約０．０００１〜約５０重量％の重量の樹枝状ポリマーを含んでいる化粧品の用途において動物の皮膚、毛髪および／または爪の処理に使用される物質として；
（ｓ）樹枝状ポリマーの溶液（約１ｐｇ〜約１００ｍｇ／ｍＬ）をつくり、大きさの比較標準用のナノメートルの基質に該溶液を適用し、該樹枝状ポリマーに対して未知の基質の大きさを参照するために光学顕微鏡、原子間力顕微鏡または電子顕微鏡で基質を可視化するか、および／またはどの大きさの樹枝状ポリマーが基質の細孔またはフィルターを通過するかを決定することにより基質またはフィルターの細孔の大きさを決定することを特徴とする、基質の較正方法において；
（ｔ）樹枝状ポリマーを溶液としてまたは溶媒中に含ませ、（Ｍ）に対する染料、芳香剤、抗バクテリア剤、表面活性剤および／または解乳化剤の他の添加剤を存在させまたは存在させずに表面に噴霧、ワイピング、または適用することを特徴とする、表面に消毒薬を適用する方法において；或いは
（ｕ）バイオマーカー試薬、分子プローブ、トラスフェクション試薬、または環境試験の試薬に使用するために、樹枝状ポリマーを、このような試験に必要な、別の容器の中に入れられたまたは別に得られる他の任意の成分、および使用する際の説明書と共に含んで成ることを特徴とするキットとして、
使用するための請求項１〜１６のいずれか一つに記載の樹枝状ポリマー。
【請求項１８】
該樹枝状ポリマーは下記のいずれか一つ：
［（Ｃ）＝トリメチロールプロパントリグリシジルエーテル（ＴＭＰＴＧＥ）；（ＦＦ）＝Ｅｔ；（ＩＦ１）＝ＯＨ；（ＢＲ１）＝ジエチルイミノジアセテート（ＤＥＩＤＡ）；（ＢＲ２）＝トリス（２−アミノエチル）アミン（ＴＲＥＮ）；（ＴＦ）＝ＮＨ2；Ｇ＝２］；
［（Ｃ）＝ペンタエリトリトールテトラグリシジルエーテル（ＰＥＴＧＥ）；（ＩＦ１）＝ＯＨ；（ＢＲ）＝ジエチルイミノジアセテート（ＤＥＩＤＡ）；（ＢＲ２）＝トリス（２−アミノエチル）アミン（ＴＲＥＮ）；（ＥＸ１）＝イタコン酸ジメチル（ＤＭＩ）；（ＴＦ）＝ＣＯ2Ｍｅ；Ｇ＝２．５］；
［（Ｃ）＝テトラフェニロールエタングリシジルエーテル（ＴＰＥＧＥ）；（ＩＦ１）＝ＯＨ；（ＢＲ１）＝ジエチレントリアミン（ＤＥＴＡ）；（ＴＦ）＝ＮＨ2；Ｇ＝１］；
［（Ｃ）＝トリメチロールプロパントリグリシジルエーテル（ＴＭＰＴＧＥ）；（ＦＦ）＝Ｅｔ；（ＩＦ１）＝ＯＨ；（ＢＲ１）＝ジエチルイミノジアセテート（ＤＥＩＤＡ）；（ＢＲ２）＝トリス（２−アミノエチル）アミン（ＴＲＥＮ）；（ＥＸ１）＝イタコン酸ジメチル（ＤＭＩ）；（ＴＦ）＝ＣＯ2Ｍｅ；Ｇ＝２．５］；
［（Ｃ）＝ペンタエリトリトールテトラグリシジルエーテル（ＰＥＴＧＥ）；（ＩＦ１）＝ＯＨ；（ＢＲ１）＝ジエチルイミノジアセテート（ＤＥＩＤＡ）；（ＢＲ２）＝トリス（２−アミノエチル）アミン（ＴＲＥＮ）；（ＴＦ）＝ＮＨ2；Ｇ＝２］；
［（Ｃ）＝テトラフェニロールエタングリシジルエーテル（ＴＰＥＧＥ）；（ＩＦ１）＝ＯＨ；（ＢＲ１）＝トリス（２−アミノエチル）アミン（ＴＲＥＮ）；（ＥＸ）＝アクリル酸メチル；（ＢＲ２）＝トリス（ヒドロキシメチル）アミノメタン（ＴＲＩＳ）；（ＴＦ）＝ＯＨ；Ｇ＝３］；
［（Ｃ）＝テトラフェニロールエタングリシジルエーテル（ＴＰＥＧＥ）；（ＩＦ１）＝ＯＨ；（ＢＲ１）＝トリス（２−アミノエチル）アミン（ＴＲＥＮ）；（ＥＸ１）＝アクリル酸メチル；（ＴＦ）＝ＣＯ2Ｍｅ；Ｇ＝２．５］；
［（Ｃ）＝ビス（２−ピペラジニルエチル）ジスルフィド（ＢＰＥＤＳ）；（ＩＦ）＝ＯＨ；（ＢＲ１）＝ペンタエリトリトールテトラグリシジルエーテル（ＰＥＴＧＥ）；（ＴＦ）＝エポキシ；Ｇ＝１］；
［（Ｃ）＝ビス（２−ピペラジニルエチル）ジスルフィド（ＢＰＥＤＳ）；（ＦＦ）＝ＳＨ；（ＩＦ１）＝ＯＨ；（ＢＲ１）＝ペンタエリトリトールテトラグリシジルエーテル（ＰＥＴＧＥ）；（ＥＸ１）＝メチルイソブチルで保護された１−（２−アミノエチル）ピペラジン（ＰＥＡ）；（ＥＸ２）＝メチルイソプロピルイミノエチルピペラジン（ＭＩＰＩＥＰ）；（ＴＦ）＝ＮＨ2；Ｇ＝１］；
［（Ｃ）＝ペンタエリトリトールテトラグリシジルエーテル（ＰＥＴＧＥ）；（ＩＦ１）＝ＯＨ；（ＢＲ１）＝ジエチルイミノジアセテート（ＤＥＩＤＡ）；（ＥＸ１）＝メチルイソブチルで保護された１−（２−アミノエチル）ピペラジン（ＰＥＡ）；（ＴＦ）＝ＮＨ；Ｇ＝１．５］；
［（Ｃ）＝テトラフェニロールエタングリシジルエーテル（ＴＰＥＧＥ）；（ＩＦ１）＝ＯＨ；（ＢＲ１）＝トリス（２−アミノエチル）アミン（ＴＲＥＮ）；（ＴＦ）＝ＮＨ2；Ｇ＝１］；
［（Ｃ）＝テトラフェニロールエタングリシジルエーテル（ＴＰＥＧＥ）；（ＩＦ１）＝ＯＨ；（ＥＸ１）＝ピペラジン（ＰＩＰＺ）；（ＴＦ）＝ＣＯ２Ｅｔ；Ｇ＝０．５］；
［（Ｃ）＝テトラフェニロールエタングリシジルエーテル（ＴＰＥＧＥ）；（ＩＦ１）＝ＯＨ；（ＥＸ１）＝ピペラジン（ＰＩＰＺ）；（ＴＦ）＝ＮＨ；Ｇ＝０．５］；
［（Ｃ）＝ペンタエリトリトールテトラグリシジルエーテル（ＰＥＴＧＥ）；（ＩＦ１）＝ＯＨ；（ＥＸ１）＝ピペラジン（ＰＩＰＺ）；（ＥＸ２）＝アクリロキシメチル；（ＴＦ）＝テトラメチルシラン（ＴＭＳ）；Ｇ＝０．５］；
［（Ｃ）＝ペンタエリトリトールテトラグリシジルエーテル（ＰＥＴＧＥ）；（ＩＦ１）＝ＯＨ；（ＴＦ）＝スルフォン酸；Ｇ＝０．５］；
［（Ｃ）＝トリメチロールプロパントリグリシジルエーテル（ＴＭＰＴＧＥ）；（ＦＦ）＝Ｅｔ；（ＩＦ１）＝ＯＨ；（ＢＲ１）＝イミノビス（メチルホスフォン酸）（ＩＭＰＡ）；（ＴＦ）＝ＰＯ2Ｎａ；Ｇ＝１．５］；
［（Ｃ）＝ペンタエリトリトールテトラグリシジルエーテル（ＰＥＴＧＥ）；（ＩＦ１）＝ＯＨ；（ＥＸ１）＝トリアゾール；（ＢＲ１）＝ペンタエリトリトールトリグリシジルエーテル（ＰＥＴｒｉＧＥ）；（ＴＦ）＝エポキシド；Ｇ＝１］；
［（Ｃ）＝ペンタエリトリトールテトラグリシジルエーテル（ＰＥＴＧＥ）；（ＩＦ１）＝ＯＨ；（ＢＲ１）＝トリアゾール；（ＴＦ）＝ＣＯ2Ｍｅ；Ｇ＝１．５］；
［（Ｃ）＝テトラフェニロールエタングリシジルエーテル（ＴＰＥＧＥ）；（ＩＦ１）＝ＯＨ；（ＢＲ１）＝トリス（ヒドロキシメチル）アミノメタン（ＴＲＩＳ）；（ＴＦ）＝ＯＨ；Ｇ＝１］；
［（Ｃ）＝テトラフェニロールエタングリシジルエーテル（ＴＰＥＧＥ）；（ＩＦ１）＝ＯＨ；（ＢＲ１）＝ジエチルイミノジアセテート（ＤＥＩＤＡ）；（ＴＦ）＝ＣＯ2Ｅｔ；Ｇ＝１．５］；
［（Ｃ）＝テトラフェニロールエタングリシジルエーテル（ＴＰＥＧＥ）；（ＩＦ１）＝ＯＨ；（ＢＲ１）＝ジエチレントリアミン（ＤＥＴＡ）；（ＥＸ１）＝イタコン酸ジメチル（ＤＭＩ）；（ＴＦ）＝ＣＯ2Ｍｅ；Ｇ＝１．５］；
［（Ｃ）＝ペンタエリトリトールテトラグリシジルエーテル（ＰＥＴＧＥ）；（ＩＦ１）＝ＯＨ；（ＢＲ１）＝トリス（２−アミノエチル）アミン（ＴＲＥＮ）；（ＴＦ）＝ＮＨ2；Ｇ＝１］；
［（Ｃ）＝テトラフェニロールエタングリシジルエーテル（ＴＰＥＧＥ）；（ＩＦ１）＝ＯＨ；（ＢＲ１）＝メチルイソブチルで保護された１−（２−アミノエチル）ピペラジン（ＰＥＡ）；（ＴＦ）＝ＮＨ2；Ｇ＝１］；
［（Ｃ）＝ペンタエリトリトールテトラグリシジルエーテル（ＰＥＴＧＥ）；（ＩＦ１）＝ＯＨ；（ＥＸ１）＝ジベンジルアミン（ＤＢＡ）；（ＴＦ）＝ベンジル；Ｇ＝１］；
［（Ｃ）＝ペンタエリトリトールテトラグリシジルエーテル（ＰＥＴＧＥ）；（ＩＦ１）＝ＯＨ；（ＢＲ１）＝Ｎ−（２−ヒドロキシエチル）エチレンジアミン（ＡＥＥＡ）；（ＴＦ）＝ＮＨ2；Ｇ＝１］；
［（Ｃ）＝ペンタエリトリトールテトラグリシジルエーテル（ＰＥＴＧＥ）；（ＩＦ１）＝ＯＨ；（ＥＸ１）＝２−メチル−２−イミダゾリン（ＭＩＡ）；（ＴＦ）＝イミダゾリン；Ｇ＝１］；
［（Ｃ）＝ペンタエリトリトールテトラグリシジルエーテル（ＰＥＴＧＥ）；（ＩＦ１）＝ＯＨ；（ＥＸ１）＝トリアゾール；（ＢＲ１）＝ペンタエリトリトールトリグリシジルエーテル（ＰＥＴｒｉＧＥ）；（ＩＦ２）＝ＯＨ；（ＢＲ２）＝ジエタノールアミン（ＤＥＡ）；（ＴＦ）＝ＯＨ；Ｇ＝２］；
［（Ｃ）＝テトラフェニロールエタングリシジルエーテル（ＴＰＥＧＥ）；（ＩＦ１）＝ＯＨ；（ＢＲ１）＝ジエチレントリアミン（ＤＥＴＡ）；（ＥＸ１）＝イタコン酸ジメチル（ＤＭＩ）；（ＢＲ２）＝トリス（２−アミノエチル）アミン（ＴＲＥＮ）；（ＴＦ）＝ＮＨ2；Ｇ＝２］；
［（Ｃ）＝テトラフェニロールエタングリシジルエーテル（ＴＰＥＧＥ）；（ＩＦ１）＝ＯＨ；（ＢＲ１）＝ジエチレントリアミン（ＤＥＴＡ）；（ＥＸ１）＝イタコン酸ジメチル（ＤＭＩ）；（ＢＲ２）＝トリス（ヒドロキシメチル）アミノメタン（ＴＲＩＳ）；（ＴＦ）＝ＯＨ；Ｇ＝２］；および
［（Ｃ）＝テトラフェニロールエタングリシジルエーテル（ＴＰＥＧＥ）；（ＩＦ１）＝ＯＨ；（ＢＲ１）＝トリス（２−アミノエチル）アミン（ＴＲＥＮ）；（ＥＸ１）＝アクリル酸メチル；（ＴＦ）＝ＣＯ2Ｎａ；Ｇ＝２．５］であることを特徴とする請求項１記載の樹枝状ポリマー。
【請求項１９】
コア（Ｃ）は球形であり、コアは（ＥＸ）または（ＢＲ）、或いは（ＥＸ）および（ＢＲ）の両方を有する球形の４個の試薬と反応し、ここで下記の条件、即ち
【数３】
2008545621.tif 000003
従って
【数４】
2008545621.tif 000004
但し式中ｒは外殻試薬の半径であり；Ｒはコアの半径であり；四面体の辺の長さ＝２ｒであり；また中心の空間に適合し得る小さいボールに対する最大半径は上記式１から計算でき、ｒ≦４．４５Ｒである限り、コアの周りに４個またはそれ以上の外殻試薬が配置されるのに十分な空間が存在するものとする、を満たす数の試薬が反応することができることを特徴とする請求項１または２記載の樹枝状ポリマー。
【請求項２０】
コア（Ｃ）は球形であり、コアは（ＥＸ）または（ＢＲ）或いは（ＥＸ）および（ＢＲ）の両方を有する円錐形の４個の試薬と反応し、ここで下記の条件、即ち
【数５】
2008545621.tif 000005
従って
【数６】
2008545621.tif 000006
従って
【数７】
2008545621.tif 000007
但し上記式中
Ｒ＝コアの半径、
ｈ＝円錐（外殻試薬）の高さ、
ｒ＝円錐（外殻試薬）底面の半径＝四面体の底面の内接円半径
ｒ’＝四面体の内接円半径＝Ｒ＋ｈ、
ａ＝四面体の辺の長さ、であり、ｒ≦√２（ｈ＋Ｒ）ならば、コアの周りに４個またはそれ以上の外殻試薬を配置するのに十分な空間が存在するものとする、を満たす数の試薬が反応することができることを特徴とする請求項１または２記載の樹枝状ポリマー。